(57)【要約】【課題】　完成した画像がクラッキングの不在下で高い光沢及び高い濃度を示すインキジェット受容媒体を提供すること。【解決手段】　支持体及びインキ受容層を含む改良されたインキジェット記録材料を開示する。この層は顔料及び次式（Ｉ）：【化１】2004106527.tif 000016［式中、Ｒ１はアルキルであり、Ｒ２はアルキル又はアリールであり、Ｒ３は水素、アルキル又はアリールであり、ＬはＣＯ−ＮＨ、ＣＯ−Ｏ及びＣＯから選ばれる結合単位であり、Ｒ４は水素又はアルキルである］により示されるモノマーから誘導される構造単位を含むポリマー性結合剤を含有する。　該材料は機械的強度に関して改良されている。完成インキジェット画像は、クラッキングを起こすことなく高い色濃度及び高い光沢を示す。【選択図】　　　　なし【特許請求の範囲】
【請求項１】
　支持体ならびに顔料及びポリマー性結合剤を含有する少なくとも１つのインキ受容層を含み、該ポリマー性結合剤が次式（Ｉ）：
【化１】
2004106527.tif 000015
［式中、Ｒ１はアルキルであり、Ｒ２はアルキル又はアリールであり、Ｒ３は水素、アルキル又はアリールであり、ＬはＣＯ−ＮＨ、ＣＯ−Ｏ及びＣＯから選ばれる結合単位であり、Ｒ４は水素又はアルキルである］
により示されるモノマーから誘導される構造単位を含有するインキジェット記録材料。
【請求項２】
　該ポリマー性結合剤が式（Ｉ）により示されるモノマー及びビニルアルコール、ビニルアミン、アリルアミン、アクリレート類、メタクリレート類、アクリルアミド類、メタクリルアミド類、アリルエーテル類、ビニルエーテル類、ビニルエステル類、スチレン及びスチレン誘導体、ビニルアセトアミドならびにビニルホルムアミドよりなる群から選ばれる少なくとも１種の他のモノマーのコポリマーである請求項１に従うインキジェット記録材料。
【請求項３】
　該式（Ｉ）に従うモノマーが、Ｒ１、Ｒ２及びＲ３がメチルであり、ＬがＣＯ−ＮＨであり、Ｒ４がそれぞれ水素又はメチルであるジアセトンアクリルアミド又はジアセトンメタクリルアミドである請求項１又は２に従うインキジェット記録材料。
【請求項４】
　該ポリマー性結合剤がビニルアルコール、酢酸ビニル及びジアセトンアクリルアミドのコポリマーである請求項１〜３のいずれかに従うインキジェット記録材料。
【請求項５】
　該ポリマー性結合剤がｎ−ブチルアクリレート及びジアセトンアクリルアミドのコポリマーである請求項１〜３のいずれかに従うインキジェット記録材料。
【請求項６】
　該顔料が無機顔料である請求項１〜５のいずれかに従うインキジェット記録材料。
【請求項７】
　該無機顔料が酸化アルミニウム、ベーム石、擬−ベーム石、ギブス石、バイヤライト、水酸化アルミニウム、シリカ、クレー、炭酸カルシウム、ジルコニア及び混合無機酸化物／水酸化物よりなる群から選ばれる請求項６に従うインキジェット記録材料。
【発明の詳細な説明】
【技術分野】
【０００１】
　本発明は改良されたインキジェット記録材料（ｉｎｋ　ｊｅｔ　ｒｅｃｏｒｄｉｎｇ　ｍａｔｅｒｉａｌ）に関する。
【背景技術】
【０００２】
　大部分の用途において、印刷は、通常は普通紙であるインキ−受容材料とのインキ−負荷印刷フォームの加圧接触により行なわれる。最も多く用いられるインパクト印刷法は，適当な受容体上での親油性インキの選択的受容に基づく平版印刷として既知である。しかしながら、最近、いわゆるノン−インパクト印刷システム（ｎｏｎ−ｉｍｐａｃｔ　ｐｒｉｎｔｉｎｇ　ｓｙｓｔｅｍｓ）が特殊な用途のために、古典的な加圧−接触印刷（ｐｒｅｓｓｕｒｅ−ｃｏｎｔａｃｔ　ｐｒｉｎｔｉｎｇ）に或る程度とって代わってきている。概覧は例えば非特許文献１に示されている。
【０００３】
　ノン−インパクト印刷法の中で、インキジェット印刷は、その単純性、簡便性及び低い経費の故に人気のある方法になってきた。特に限られた版の印刷物が必要な場合、インキジェット印刷は選ばれる方法になってきた。インキジェット印刷法の進歩及び傾向についての最近の概覧は非特許文献２に示されている。
【０００４】
　インキジェット印刷では、印刷装置と受容体の間の物理的接触なしで、インキ流体の小滴がインキ受容体表面上に直接噴射される。印刷装置は印刷データを電子的に保存し、滴を画像通りに射出するための機構を制御する。紙を横切ってプリントヘッドを動かすか又はその逆により印刷が行なわれる。インキジェットプリンターについての初期の特許には特許文献１、特許文献２及び特許文献３が含まれる。
【０００５】
　インキ滴の噴射は数種の方法で行なわれ得る。第１の型の方法では、圧力波パターンの適用により連続滴流が作られる。この方法は連続インキジェット印刷として既知である。第１の態様では、滴流が静電的に帯電し、偏向し、再収集される滴と、非帯電のままであり、偏向せずにそれらの道を進み続け、画像を形成する滴に分けられる。あるいはまた、帯電して偏向する流れが画像を形成し、非帯電非偏向ジェットが再収集される。連続インキジェット印刷のこの変法では、いくつかのジェットが異なる程度に偏向し、かくして画像を記録する（マルチデフレクションシステム（ｍｕｌｔｉｄｅｆｌｅｃｔｉｏｎ　ｓｙｓｔｅｍ））。第２の方法に従うと、インキ滴を「オンデマンド（ｏｎ　ｄｅｍａｎｄ）」で形成することができ（「ＤＯＤ」又は「ドロップオンデマンド」（“ｄｒｏｐ　ｏｎ　ｄｅｍａｎｄ”）法）、その方法では滴が受容体上での画像形成に用いられる時のみに印刷装置が滴を射出し、それにより滴の帯電、偏向のハードウェア及びインキ再収集の複雑性を避ける。ドロップ−オン−デマンドでは、圧電変換器の機械的動きにより（いわゆる「ピエゾ法」（“ｐｉｅｚｏ”　ｍｅｔｈｏｄ））又は不連続な熱的推進（いわゆる「バブルジェット」（“ｂｕｂｂｌｅ　ｊｅｔ”）法又は「サーマルジェット」（“ｔｈｅｒｍａｌ　ｊｅｔ”）法）により作られる圧力波によってインキ滴を形成することができる。
【０００６】
　インキジェットのためのインキ組成物は、典型的には以下の成分を含む：染料又は顔料、水及び／又は有機溶媒、保湿剤、例えばグリコール類、洗剤、増粘剤、ポリマー性結合剤、防腐剤など。そのようなインキの最適組成が、用いられるインキ噴射法及び印刷されるべき基質の性質に依存することは容易に理解されるであろう。インキ組成物をおおまかに：
−水に基づくもの；乾燥機構は吸収、浸透及び蒸発を含む；
−油に基づくもの；乾燥は吸収及び浸透を含む；
−溶媒に基づくもの；乾燥機構は主に蒸発を含む；
−ホットメルト又は相変化：インキビヒクルは射出温度で液体であるが，室温で固体である；乾燥は固化により置き換えられる；
−ＵＶ−硬化性のもの；乾燥は重合により置き換えられる
に分けることができる。
【０００７】
　インキ−ジェット記録要素中のインキ−受容層が種々の厳しい必要条件を満たさねばならないことは既知である：
−インキ−受容層は、ドットが流れ出ず且つ高い光学濃度を得るのに必要な以上に広がらないように、高いインキ吸収能を有していなければならない。
−インキ−受容層は、インキ滴が適用の直後にこすられてもににじまないように、高いインキ吸収速度（短いインキ乾燥時間）を有していなければならない。
−インキ−受容層に適用されるインキドットは実質的に形が丸く且つそれらの円周において滑らかでなければならない。ドット直径は一定であり且つ精密に制御されていなければならない。
−受容層は、「パドリング（ｐｕｄｄｌｉｎｇ）」、すなわち隣接インキドットの融合がないように容易に湿潤しなければならず、先に吸収されるインキ滴は「ブリード」（“ｂｌｅｅｄｉｎｇ”）、すなわち隣接するかもしくは後に置かれるドットとの重なりを示してはならない。
−透明インキ−ジェット記録要素は低いヘイズ−値を有し、透過性において優れていなければならない。
−印刷された後、画像は耐水−堅牢性、耐光−堅牢性に関する良好な抵抗性ならびに温度及び湿度の厳しい条件下での良好な耐久性を有していなければならない。
−インキジェット記録要素は、印刷の前又は後に積み重ねられても、カール又は粘着性挙動を示してはならない。
−インキジェット記録要素は、種々の型のプリンターを介して滑らかに動くことができなければならない。
【０００８】
　これらの性質のすべては多くの場合にトレードオフ（ｔｒａｄｅ−ｏｆｆ）の関係にある。それらのすべてを同時に満たすことは困難である。
【０００９】
　高い光沢、高い色濃度及び迅速な乾燥を示す画像を得るためには、インキ受容が比較的高いコーティング重量及び高い顔料／結合剤比を有するのが望ましい。しかしながらそのような高い顔料／結合剤比は、特に柔軟性支持体が用いられる場合にインキ受容層の機械的強度を低下させる傾向があり、それは多くの場合に微小亀裂として可視である。他の良好な画像性を保持しながらこのクラッキングを避ける手段を見出すことが強く望まれている。
【特許文献１】米国特許第３，７３９，３９３号明細書
【特許文献２】米国特許第３，８０５，２７３号明細書
【特許文献３】米国特許第３，８９１，１２１号明細書
【非特許文献１】Ｊｅｒｏｍｅ　Ｌ．Ｊｏｈｎｓｏｎ著，“Ｐｒｉｎｃｉｐｌｅｓ　ｏｆ　Ｎｏｎ　Ｉｍｐａｃｔ　Ｐｒｉｎｔｉｎｇ”，Ｉｒｖｉｎｅ，ＣＡ　９２７１５，ＵＳＡ．，Ｐａｌａｔｉｎｏ　Ｐｒｅｓｓ，１９８６年
【非特許文献２】Ｈｕｅ　Ｐ．Ｌｅ著，Ｊｏｕｒｎａｌ　ｏｆ　Ｉｍａｇｉｎｇ　Ｓｃｉｅｎｃｅ　ａｎｄ　Ｔｅｃｈｎｏｌｏｇｙ，Ｖｏｌ．４２（１），Ｊａｎ／Ｆｅｂｒ　１９９８年
【発明の開示】
【発明が解決しようとする課題】
【００１０】
　本発明の目的は、完成した画像がクラッキングの不在下で高い光沢及び高い濃度を示すインキジェット受容媒体を提供することである。
【課題を解決するための手段】
【００１１】
　上記の有利な効果は、支持体ならびに顔料及びポリマー性結合剤を含有する少なくとも１つのインキ受容層を含み、該ポリマー性結合剤が次式（Ｉ）：
【００１２】
【化２】
2004106527.tif 000002
【００１３】
［式中、Ｒ１はアルキルであり、Ｒ２はアルキル又はアリールであり、Ｒ３は水素、アルキル又はアリールであり、ＬはＣＯ−ＮＨ、ＣＯ−Ｏ及びＣＯから選ばれる結合単位であり、Ｒ４は水素又はアルキルである］
により示されるモノマーから誘導される構造単位を含有するインキジェット記録材料を提供することにより実現される。
【発明の詳細な記述】
【００１４】
　好ましい態様において、Ｒ１、Ｒ２及びＲ３はメチルであり、ＬはＣＯ−ＮＨであり、Ｒ４は水素又はメチルであり、従ってモノマーはジアセトン（メタ）アクリルアミドである。
【００１５】
　好ましくは、ポリマー性結合剤は式（Ｉ）に従うモノマーと他の型のモノマーのコポリマーである。最も好ましいポリマー性結合剤は、ビニルアルコール、酢酸ビニル及びジアセトンアクリルアミドのコポリマーである。
【００１６】
　本発明のさらなる利点及び態様は以下の記述から明らかになるであろう。
【００１７】
　ここで、本発明に従うインキ記録媒体の種々の層及び特定の成分を詳細に説明する。
−支持体
　本発明で用いるための支持体は、写真技術から周知の紙型及びポリマー型支持体から選ばれ得る。紙型には普通紙、キャストコーティングされた紙（ｃａｓｔ　ｃｏａｔｅｄ　ｐａｐｅｒ）、ポリエチレンコーティングされた紙及びポリプロピレンコーテイングされた紙が含まれる。ポリマー性支持体には酢酸プロピオン酸セルロース又は酢酪酸セルロース、ポリエステル類、例えばポリエチレンテレフタレート及びポリエチレンナフタレート、ポリアミド類、ポリカーボネート類、ポリイミド類、ポリオレフィン類、ポリ（ビニルアセタール）類、ポリエーテル類ならびにポリスルホンアミド類が含まれる。本発明のために有用な高−質ポリマー性支持体の他の例には不透明白色ポリエステル類及びポリエチレンテレフタレートとポリプロピレンの押出しブレンドが含まれる。ポリエステルフィルム支持体及び特にポリエチレンテレフタレートは、それらの優れた寸法安定性の故に好ましい。そのようなポリエステルを支持体材料として用いる場合、支持体へのインキ−受容層の接着を向上させるために、下塗り層を用いることができる。この目的のために有用な下塗り層は写真技術分野において周知であり、例えば、塩化ビニリデンのポリマー、例えば塩化ビニリデン／アクリロニトリル／アクリル酸ターポリマー又は塩化ビニリデン／アクリル酸メチル／イタコン酸ターポリマーが含まれる。
−インキ受容層
　多孔質インキ受容層が顔料と別に、式（Ｉ）により定義されるモノマーから誘導される構造単位を有するポリマー性結合剤を含有することは本発明の要点である。
【００１８】
　本発明と関連する有用なモノマーは以下のリストに含まれる：
ジアセトンアクリルアミド、ＣＡＳＲＮ．２８７３−９７−４：
【００１９】
【化３】
2004106527.tif 000003
【００２０】
４−メチル−１−オクテン−３，６−ジオン、ＣＡＳＲＮ　１７２９４６−８７−１：
【００２１】
【化４】
2004106527.tif 000004
【００２２】
ジアセトンメタクリルアミド、ＣＡＳＲＮ　２２０２９−６７−０：
【００２３】
【化５】
2004106527.tif 000005
【００２４】
２−メチル−２−プロペン酸，１，１−ジメチル−３−オキソブチルエステル、ＣＡＳＲＮ　９３９４０−０９−１：
【００２５】
【化６】
2004106527.tif 000006
【００２６】
３−オキソ−１，１−ジメチルブチルアクリレート、ＣＡＳＲＮ１５５８４４−８４−１：
【００２７】
【化７】
2004106527.tif 000007
【００２８】
Ｎ−（１−メチル−１−エチル−３−オキソペンチル）アクリルアミド、ＣＡＳＲＮ１０１９３−０２−９：
【００２９】
【化８】
2004106527.tif 000008
【００３０】
ジアセトフェノンアクリルアミド、ＣＡＳＲＮ２０２８２−４４−４
【００３１】
【化９】
2004106527.tif 000009
【００３２】
Ｎ−（１−イソプロピル−１，５−ジメチル−３−オキソヘキシル）アクリルアミド、ＣＡＳＲＮ４０６６０−７１−７
【００３３】
【化１０】
2004106527.tif 000010
【００３４】
Ｎ−［１，５−ジメチル−１−（２−メチル−１−プロピル）−３−オキソヘキシル］アクリルアミド、ＣＡＳＲＮ１０１９３−０３−０
【００３５】
【化１１】
2004106527.tif 000011
【００３６】
Ｎ−（１，３−ジシクロヘキシル−１−メチル−３−オキソプロピル）アクリルアミド、ＣＡＳＲＮ４０６６０−７０−６
【００３７】
【化１２】
2004106527.tif 000012
【００３８】
　そのようなコモノマーの利点は、それらが自己−架橋性、別の架橋剤の架橋の強化を与え得るかあるいはその官能基が無機顔料との相互作用を与え得ることである。この官能基性モノマー（ｆｕｎｃｔｉｏｎａｌ　ｍｏｎｏｍｅｒ）が導入されていない類似のポリマー結合剤と比較すると、明らかに機械的強度の向上及び顔料着色された層のより少ないクラッキングが観察される。クラッキングの改良の他に、非常に高い光沢及び高い印刷濃度を得ることができる。
【００３９】
　本発明に従って用いられるポリマー性結合剤を当該技術分野において周知の通常の結合剤と混合することができる。
【００４０】
　インキ受容層の他の必須の成分は顔料である。
【００４１】
　インキ受容層で用いられる顔料は好ましくは無機顔料であり、それは中性、アニオン性及びカチオン性の顔料の型から選ばれ得る。有用な顔料には例えばシリカ、タルク、クレー、ハイドロタルサイト（ｈｙｄｒｏｔａｌｃｉｔｅ）、カオリン、珪藻土、炭酸カルシウム、炭酸マグネシウム、塩基性炭酸マグネシウム、アルミノシリケート、三水酸化アルミニウム、酸化アルミニウム（アルミナ）、酸化チタン、酸化亜鉛、硫酸バリウム、硫酸カルシウム、硫化亜鉛、サテンホワイト、アルミナ水和物、例えばベーム石、酸化ジルコニウム又は混合酸化物が含まれる。
【００４２】
　好ましくは、顔料はアルミナ水和物、酸化アルミニウム、水酸化アルミニウム、珪酸アルミニウム及びカチオン的に改質されたシリカから選ばれるカチオン型顔料である。
【００４３】
　好ましい型のアルミナ水和物は結晶性ベーム石又はγ−ＡｌＯ（ＯＨ）である。有用な型のベーム石には、粉末形態で、ＳａｓｏｌからのＤＩＳＰＥＲＡＬ、ＤＩＳＰＥＲＡＬ　ＨＰ１４及びＤＩＳＰＥＲＡＬ　４０、Ｍａｒｔｉｎｓｗｅｒｋ　ＧｍｂＨからのＭＡＲＴＯＸＩＮ　ＶＰＰ２０００−２及びＧＬ−３；液体ベーム石アルミナ系、例えば、ＳａｓｏｌからのＤＩＳＰＡＬ　２３Ｎ４−２０、ＤＩＳＰＡＬ　１４Ｎ−２５、ＤＩＳＰＥＲＡＬ　ＡＬ２５が含まれる。アルミナ水和物についての特許には、欧州特許第５０００２１号明細書、欧州特許第６３４２８６号明細書、米国特許第５，６２４，４２８号明細書、欧州特許第７４２１０８号明細書、米国特許第６，２３８，０４７号明細書、欧州特許第６２２２４４号明細書、欧州特許第８１０１０１号明細書などが含まれる。
【００４４】
　有用なカチオン性酸化アルミニウム（アルミナ）の型には、α−Ａｌ２Ｏ３型、例えばＳａｉｎｔ−Ｇｏｂａｉｎ　Ｃｅｒａｍｉｃｓ　＆　Ｐｌａｓｔｉｃｓ，Ｉｎｃから入手可能なＮＯＲＴＯＮ　Ｅ７００及びγ−Ａｌ２Ｏ３型、例えばＤｅｇｕｓｓａからのＡＬＵＭＩＮＵＭ　ＯＸＩＤ　Ｃ；他の酸化アルミニウム銘柄、例えばＢａｉｋｏｗｓｋｉ　ＣｈｅｍｉｅからのＢＡＩＫＡＬＯＸ　ＣＲ１５及びＣＲ３０；Ｂａｉｋｏｗｓｋｉ　ＣｈｅｍｉｅからのＤＵＲＡＬＯＸ銘柄及びＭＥＤＩＡＬＯＸ銘柄、Ｂａｉｋｏｗｓｋｉ　ＣｈｅｍｉｅからのＢＡＩＫＡＬＯＸ　ＣＲ８０、ＣＲ１４０、ＣＲ１２５、Ｂ１０５ＣＲ；ＣａｂｏｔからのＣＡＢ−Ｏ−ＳＰＥＲＳＥ　ＰＧ００３商標、ＳａｓｏｌからのＣＡＴＡＬＯＸ　ＧＲＡＤＥＳ及びＣＡＴＡＰＡＬ　ＧＲＡＤＥＳ、例えばＰＬＵＲＡＬＯＸ　ＨＰ１４／１５０；コロイドＡｌ２Ｏ３型、例えばＮｉｓｓａｎ　Ｃｈｅｍｉｃａｌ　ＩｎｄｕｓｔｒｉｅｓからのＡＬＵＭＩＮＡＳＯＬ　１００；ＡＬＵＭＩＮＡＳＯＬ　２００、ＡＬＵＭＩＮＡＳＯＬ　２２０、ＡＬＵＭＩＮＡＳＯＬ　３００及びＡＬＵＭＩＮＡＳＯＬ　５２０商標又はＯＮＤＥＯ　ＮａｌｃｏからのＮＡＬＣＯ　８６７６商標が含まれる。
【００４５】
　他の有用なカチオン性無機顔料には三水酸化アルミニウム、例えばバイヤライト又はα−Ａｌ（ＯＨ）３、例えばＳａｓｏｌから入手可能なＰＬＵＲＡＬ　ＢＴならびにギブス石又はγ−Ａｌ（ＯＨ）３、例えばＭａｒｔｉｎｓｗｅｒｋ　ＧｍｂＨからのＭＡＲＴＩＮＡＬ銘柄、Ｍａｒｔｉｎｓｗｅｒｋ　ＧｍｂＨからのＭＡＲＴＩＦＩＮ銘柄、例えばＭＡＲＴＩＦＩＮ　ＯＬ１０４、ＭＡＲＴＩＦＩＮ　ＯＬ　１０７及びＭＡＲＴＩＦＩＮ　ＯＬ１１１、ＪＭ　Ｈｕｂｅｒ　ｃｏｍｐａｎｙからのＭＩＣＲＡＬ銘柄、例えばＭＩＣＲＡＬ　１４４０、ＭＩＣＲＡＬ　１５００；ＭＩＣＲＡＬ　６３２；ＭＩＣＲＡＬ　８５５；ＭＩＣＲＡＬ　９１６；ＭＩＣＲＡＬ　９３２；ＭＩＣＲＡＬ　９３２ＣＭ；ＭＩＣＲＡＬ　９４００；Ｓｈｏｗａ　Ｄｅｎｋａ　Ｋ．Ｋ．からのＨＩＧＩＬＩＴＥ銘柄、例えばＨＩＧＩＬＩＴＥ　Ｈ４２又はＨＩＧＩＬＩＴＥ　Ｈ４３Ｍ、Ａｌｃｏａ　Ｃｏ．からのＨＹＤＲＡＬ　ＣＯＡＴＥＳ銘柄、例えばＨＹＤＲＡＬ　ＣＯＡＴ　２、５及び７、ＨＹＤＲＡＬ　ＰＧＡならびにＨＹＤＲＡＬ７１０が含まれる。
【００４６】
　他の有用な型のカチオン性顔料は酸化ジルコニウム、例えば、ＯＮＤＥＯ　ＮａｌｃｏのＮＡＬＣＯ　ＯＯＳＳ００８商標、アセテート安定化ＺｒＯ２、Ｎｙａｃｏｌ　Ｎａｎｏ　ＴｅｃｈｎｏｌｏｇｉｅｓからのＺＲ２０／２０、ＺＲ５０／２０、ＺＲ１００／２０及びＺＲＹＳ４商標である。
【００４７】
　有用な混合酸化物は、ＳａｓｏｌからのＳＩＲＡＬ銘柄、Ｎａｌｃｏからのコロイド金属酸化物、例えばＮａｌｃｏ　１０５６、Ｎａｌｃｏ　ＴＸ１０４９６、Ｎａｌｃｏ　ＴＸ１１６７８である。
【００４８】
　他の好ましい型の無機顔料はシリカであり、それはそのアニオン性の形態でそのまま又はカチオン性改質の後に用いられ得る。インキ受容要素中の顔料としてのシリカは、多数の古い及び最近の特許、例えば米国特許第４，８９２，５９１号明細書、米国特許第４，９０２，５６８号明細書、欧州特許第３７３５７３号明細書、欧州特許第４２３８２９号明細書、欧州特許第４８７３５０号明細書、欧州特許第４９３１００号明細書、欧州特許第５１４６３３号明細書などに開示されている。シリカは種々の型、例えば結晶性シリカ、非晶質シリカ、沈降シリカ、ヒュームドシリカ、シリカゲル、球状及び非−球状シリカから選ばれ得る。シリカはＡｌ、Ｚｒ、Ｔｉの群からの金属酸化物を少量含有することができる。有用な型にはＤｅｇｕｓｓａ−Ｈｕｅｌｓ　ＡＧから入手可能なＡＥＲＯＳＩＬ　ＯＸ５０（ＢＥＴ表面積　５０±１５ｍ２／ｇ、平均一次粒度　４０ｎｍ、ＳｉＯ２含有率　＞９９．８％、Ａｌ２Ｏ３含有率　＜０．０８％）、ＡＥＲＯＳＩＬ　ＭＯＸ１７０（ＢＥＴ表面積　１７０ｍ２／ｇ、平均一次粒度　１５ｎｍ、ＳｉＯ２含有率　＞９８．３％、Ａｌ２Ｏ３含有率　０．３〜１．３％）、ＡＥＲＯＳＩＬ　ＭＯＸ８０（ＢＥＴ表面積　８０±２０ｍ２／ｇ、平均一次粒度　３０ｎｍ、ＳｉＯ２含有率　＞９８．３％、Ａｌ２Ｏ３含有率　０．３〜１．３％）又は他の親水性ＡＥＲＯＳＩＬ銘柄が含まれ、それらは小さい平均粒度（＜５００ｎｍ）を有する水性分散液を与えることができる。
【００４９】
　カチオン的に改質されたシリカは以下の方法により調製され得るが、制限を意味してはいない：
（１）シリカを無機カチオン性化合物、例えば粒子状金属酸化物及びオキシヒドロキシド、例えば、酸化アルミニウム及びアルミナ水和物、例えばベーム石及び擬−ベーム石を用いる表面処理に供すること；シリカの改質に有用なカチオン性無機化合物は擬−ベーム石である。擬−ベーム石はベーマイトゲルとも呼ばれ、針型を有する微粒子状アルミナ水和物である。それらの組成は一般的にＡｌ２Ｏ３．１．５〜２Ｈ２Ｏにより示され、結晶性ベーム石の組成と異なる；
（２）シリカを、アミノ基又はそれらの第４級アンモニウム基又は第４級ホスホニウム基及びシリカの表面上のシラノール基への反応性を有する官能基の両方を有する有機化合物、例えば、アミノアルコキシシラン又はアミノアルキルグリシジルエーテル又はイソプロパノールアミンを用いる表面処理に供することによる方法；
（３）シリカの存在下におけるカチオン性もしくはアミノ官能基性モノマーの重合による方法。
【００５０】
　別の態様において、顔料を有機粒子、例えば、ポリスチレン、ポリメチルメタクリレート、シリコーン類、メラミン−ホルムアルデヒド縮合ポリマー、ウレア−ホルムアルデヒド縮合ポリマー、ポリエステル類及びポリアミド類から選ぶことができる。無機及び有機顔料の混合物を用いることができる。しかしながら、最も好ましくは顔料は無機顔料である。
【００５１】
　顔料は、インキ受容層を十分に多孔質にするのに十分な被覆率で存在しなければならない。
【００５２】
　光沢のあるインキ受容層を得るために、顔料の粒度は好ましくは５００ｎｍ未満でなければならない。インキ受容層として迅速なインキ吸収のために働き得る多孔質の光沢のある層を得るために、顔料／結合剤比は少なくとも４でなければならない。これらの高い比率においてのみ、結合剤はもはやコーティング中の顔料により作られるすべての孔及び空隙を充填することができない。迅速なインキ吸収のための十分なコーティングの多孔性を達成するために、これらの高度に顔料着色されたコーティングの多孔度は、コーティングされる固体のｇ当たり０．１ｍｌより高くなければならない。この多孔度はガス吸着（窒素）により、又は水銀拡散により測定され得る。
【００５３】
　インキ受容層は単層のみであることができるが、また、それは二重層あるいは多層アセンブリッジからさえ構成され得る。後者の場合、ポリマー性結合剤及び／又は顔料は、層のひとつ又は層のいくつか又はすべての層中に存在することができる。
【００５４】
　上記の必須の成分の他に、媒染剤として働くカチオン性物質がインキ受容層中に存在することができる。そのような物質は、インキ滴の染料の定着及び保持に関する層の能力を向上させる。特に適した化合物はポリ（ジアリルジメチルアンモニウムクロリド）又は略してポリ（ＤＡＤＭＡＣ）である。これらの化合物はいくつかの会社、例えば、Ａｌｄｒｉｃｈ、Ｎａｌｃｏ、ＣＩＢＡ、Ｎｉｔｔｏ　Ｂｏｓｅｋｉ　Ｃｏ．、Ｃｌａｒｉａｎｔ、ＢＡＳＦ及びＥＫＡ　Ｃｈｅｍｉｃａｌｓから商業的に入手可能である。
【００５５】
　他の有用なカチオン性化合物には、ＤＡＤＭＡＣコポリマー、例えば、アクリルアミドとのコポリマー、例えばＯＮＤＥＯ　ＮａｌｃｏのＮＡＬＣＯ　１４７０商標あるいはＮｉｔｔｏ　Ｂｏｓｅｋｉ　Ｃｏの商標であるＰＡＳ−Ｊ−８１、ＤＡＤＭＡＣのアクリレートとのコポリマー、例えばＯＮＤＥＯ　Ｎａｌｃｏの商標であるＮａｌｃｏ　８１９０；ＤＡＤＭＡＣのＳＯ２とのコポリマー、例えばＮｉｔｔｏ　Ｂｏｓｅｋｉ　Ｃｏ．の商標であるＰＡＳ−Ａ−１又はＰＡＳ−９２、ＤＡＤＭＡＣのマレイン酸とのコポリマー、例えばＮｉｔｔｏ　Ｂｏｓｅｋｉ　Ｃｏ．の商標であるＰＡＳ−４１０、ＤＡＤＭＡＣのジアリル（３−クロロ−２−ヒドロキシプロピル）アミンヒドロクロリドとのコポリマー、例えばＮｉｔｔｏ　Ｂｏｓｅｋｉ　Ｃｏ．の商標であるＰＡＳ−８８０、ジメチルアミン−エピクロロヒドリンコポリマー、例えばＯＮＤＥＯ　Ｎａｌｃｏの商標であるＮａｌｃｏ　７１３５又はＳｈｏｗａ　Ｈｉｇｈ　Ｐｏｌｙｍｅｒ　Ｃｏ．の商品名であるＰＯＬＹＦＩＸ　７００が含まれ；用いられ得る他のＰＯＬＹＦＩＸ銘柄はＰＯＬＹＦＩＸ　６０１、ＰＯＬＹＦＩＸ　３０１、ＰＯＬＹＦＩＸ　３０１Ａ、ＰＯＬＹＦＩＸ　２５０ＷＳ及びＰＯＬＹＦＩＸ　３０００であり；さらにＮｉｃｃａ　Ｃｈｅｍｉｃａｌ　Ｃｏ．の商品名であるＮＥＯＦＩＸ　Ｅ−１１７、ポリオキシアルキレンポリアミンジシアノジアミン及びＥＫＡ　Ｃｈｅｍｉｃａｌｓの商品名であるＲＥＤＩＦＬＯＣ　４１５０、ポリアミン；ＭＡＤＡＭＥ（メタクリレートジメチルアミノエチル＝ジメチルアミノエチルメタクリレート）又はＭＡＤＱＵＡＴ（メタクリルオキシエチルトリメチルアンモニウムクロリド）改質ポリマー、例えばＲｏｅｈｍからのＲＯＨＡＧＩＴ　ＫＬ２８０、ＲＯＨＡＧＩＴ　２１０、ＲＯＨＡＧＩＴ　ＳＬ１４４、ＰＬＥＸ　４７３９Ｌ、ＰＬＥＸ　３０７３、Ｄｉａｆｌｏｃ　Ｃｏ．からのＤＩＡＦＬＯＣ　ＫＰ１５５及び他のＤＩＡＦＬＯＣ製品ならびにＥＫＡ　ｃｈｅｍｉｃａｌｓからのＢＭＢ　１３０５及び他のＢＭＢ製品；カチオン性エピクロロヒドリン付加物、例えばＨｅｒｃｕｌｅｓ　Ｃｏ．からの商品名であるＰＯＬＹＣＵＰ　１７１及びＰＯＬＹＣＵＰ　１７２；Ｃｙｔｅｃ工業から：ＣＹＰＲＯ製品、例えばＣＹＰＲＯ　５１４／５１５／５１６、ＳＵＰＥＲＦＬＯＣ　５０７／５２１／５６７；カチオン性アクリルポリマー、例えばＣＩＢＡの商標であるＡＬＣＯＳＴＡＴ　５６７、カチオン性セルロース誘導体、例えばＳｔａｒｃｈ　＆　Ｃｈｅｍｉｃａｌ　Ｃｏ．の商品名であるＣＥＬＱＵＡＴ　Ｌ−２００、Ｈ−１００、ＳＣ−２４０Ｃ、ＳＣ−２３０Ｍ及びＱＵＡＴＲＩＳＯＦＴ　ＬＭ２００、ＵＣＡＲＥポリマーＪＲ１２５、ＪＲ４００、ＬＲ４００、ＪＲ３０Ｍ、ＬＲ３０Ｍ及びＵＣＡＲＥポリマーＬＫ；Ｃｈｕｋｙｏ　Ｅｕｒｏｐｅからの定着剤：ＰＡＬＳＥＴ　ＪＫ−５１２、ＰＡＬＳＥＴ　ＪＫ５１２Ｌ、ＰＡＬＳＥＴ　ＪＫ−１８２、ＰＡＬＳＥＴ　ＪＫ−２２０、ＷＳＣ−１７３、ＷＳＣ−１７３Ｌ、ＰＡＬＳＥＴ　ＪＫ−３２０、ＰＡＬＳＥＴ　ＪＫ−３２０Ｌ及びＰＡＬＳＥＴ　ＪＫ−３５０；ポリエチレンイミン及びコポリマー、例えばＢＡＳＦ　ＡＧの商品名であるＬＵＰＡＳＯＬ；トリエタノールアミン−チタン−キレート、例えばＤｕ　Ｐｏｎｔ　Ｃｏ．の商品名であるＴＹＺＯＲ；ビニルピロリドンのコポリマー、例えばＩＳＰの商品名であるＶＩＶＩＰＲＩＮＴ　１１１、メタクリルアミドプロピルジメチルアミンコポリマー；ジメチルアミノエチルメタクリレートとのコポリマー、例えばＩＳＰの商品名であるＣＯＰＯＬＹＭＥＲ　８４５及びＣＯＰＯＬＹＭＥＲ　９３７；ビニルイミダゾールとのコポリマー、例えばすべてＢＡＳＦ　ＡＧの商品名であるＬＵＶＩＱＵＡＴ　ＣＡＲＥ、ＬＵＶＩＴＥＣ　７３Ｗ、ＬＵＶＩＴＥＣ　ＶＰＩ５５　Ｋ１８Ｐ、ＬＵＶＩＴＥＣ　ＶＰ１５５　Ｋ７２Ｗ、ＬＵＶＩＱＵＡＴ　ＦＣ９０５、ＬＵＶＩＱＵＡＴ　ＦＣ５５０、ＬＵＶＩＱＵＡＴ　ＨＭ５２２及びＳＯＫＡＬＡＮ　ＨＰ５６；ポリアミドアミン、例えばＢａｙｅｒ　ＡＧの商標であるＲＥＴＡＭＩＮＯＬ及びＮＡＤＡＶＩＮ；欧州特許第６０９９３０号明細書に開示されているようなホスホニウム化合物ならびに他のカチオン性ポリマー、例えばＮｉｃｃａ　Ｃｈｅｍｉｃａｌ　Ｃｏ．の商標であるＮＥＯＦＩＸ　ＲＤ−５が含まれる。
【００５６】
　インキ受容層及び任意の補助層、例えばカール防止目的のための裏引き層は、さらに周知の通常の成分、例えば、コーティング助剤として働く界面活性剤、硬膜剤、可塑剤、白色化剤（ｗｈｉｔｅｎｉｎｇ　ａｇｅｎｔｓ）及び艶消し剤を含有することができる。
【００５７】
　本発明の記録要素の層中に界面活性剤を導入することができる。それらはＪＰ−Ａ ６２−２８００６８（１９８７）に記載されているような、カチオン性、アニオン性、両性及び非−イオン性のもののいずれであることもできる。界面活性剤の例は、Ｎ−アルキルアミノ酸塩、アルキルエーテルカルボン酸塩、アシル化ペプチド類、アルキルスルホン酸塩、アルキルベンゼン及びアルキルナフタレンスルホン酸塩、スルホコハク酸塩、α−オレフィンスルホン酸塩、Ｎ−アシルスルホン酸塩、スルホン化油、アルキルスルホン酸塩、アルキルエーテルスルホン酸塩、アルキルアリルエーテルスルホン酸塩、アルキルアミドスルホン酸塩、アルキルリン酸塩、アルキルエーテルリン酸塩、アルキルアリルエーテルリン酸塩、アルキル及びアルキルアリルポリオキシエチレンエーテル類、アルキルアリルホルムアルデヒド縮合酸塩、アルキルアリルエーテルスルホン酸塩、アルキルアミドスルホン酸塩、アルキルリン酸塩、アルキルエーテルリン酸塩、アルキルアリルエーテルリン酸塩、アルキル及びアルキルアリルポリオキシエチレンエーテル類、アルキルアリルホルムアルデヒド縮合ポリオキシエチレンエーテル類、ポリオキシプロピレンを有する遮断ポリマー、ポリオキシエチレンポリオキシプロピルアルキルエーテル類、グリコールエステルのポリオキシエチレンエーテル、ソルビタンエステルのポリオキシエレチンエーテル、ソルビトールエステルのポリオキシエチレンエーテル、ポリエチレングリコール脂肪族酸エステル類、グリセロールエステル類、ソルビタンエステル類、プロピレングリコールエステル類、糖エステル類、フルオロＣ２−Ｃ１０アルキルカルボン酸、Ｎ−ペルフルオロオクタンスルホニルグルタミン酸二ナトリウム、３−（フルオロ−Ｃ６−Ｃ１１−アルキルオキシ）−１−Ｃ３−Ｃ４アルキルスルホン酸ナトリウム、３−（ω−フルオロ−Ｃ６−Ｃ８−アルカノイル−Ｎ−エチルアミノ）−１−プロパンスルホン酸ナトリウム、Ｎ−［３−（ペルフルオロオクタンスルホンアミド）−プロピル］−Ｎ，Ｎ−ジメチル−Ｎ−カルボキシメチレンアンモニウムベタイン、フルオロ−Ｃ１１−Ｃ２０アルキルカルボン酸、ペルフルオロ−Ｃ７−Ｃ１３−アルキル−カルボン酸、ペルフルオロオクタンスルホン酸ジエタノールアミド、ペルフルオロ−Ｃ４−Ｃ１２−アルキルスルホン酸Ｌｉ、Ｋ及びＮａ、Ｎ−プロピル−Ｎ−（２−ヒドロキシエチル）ペルフルオロオクタンスルホンアミド、ペルフルオロ−Ｃ６−Ｃ１０−アルキルスルホンアミド−プロピル−スルホニル−グリシネート、ビス−（Ｎ−ペルフルオロオクチルスルホニル−Ｎ−エタノールアミノエチル）ホスホネート、モノ−ペルフルオロＣ６−Ｃ１６アルキル−エチルホスホネート及びペルフルオロアルキルベタインである。
【００５８】
　有用なカチオン性界面活性剤には、Ｎ−アルキルジメチルアンモニウムクロリド、パルミチルトリメチルアンモニウムクロリド、ドデシルジメチルアミン、テトラデシルジメチルアミン、エトキシル化アルキルグアニジン−アミン錯体、オレアミンヒドロキシプロピルビストリモニウムクロリド、オレイルイミダゾリン、ステアリルイミダゾリン、コカミンアセテート、パルミタミン、ジヒドロキシエチルコカミン、ココトリモニウムクロリド、アルキルポリグリコールエーテルアンモニウムサルフェート、エトキシル化オレアミン、ラウリルピリジニウムクロリド、Ｎ−オレイル−１，３−ジアミノプロパン、ステアラミドプロピルジメチルアミンラクテート、ココナツ脂肪アミド、オレイルヒドロキシエチルイミダゾリン、イソステアリルエチルイミドニウムエトサルフェート、ラウラミドプロピルＰＥＧ−ジモニウムクロリドホスフェート、パルミチルトリメチルアンモニウムクロリド及びセチルトリメチルアンモニウムブロミドが含まれる。
【００５９】
　特に有用なのは、例えば、米国特許第４，７８１，９８５号明細書に記載され、構造：Ｆ（ＣＦ２）４−９ＣＨ２ＣＨ２ＳＣＨ２ＣＨ２Ｎ＋Ｒ３Ｘ−を有し、ここでＲが水素又はアルキル基であるフルオロカーボン界面活性剤；及び米国特許第５，０８４，３４０号明細書に記載され、構造：ＣＦ３（ＣＦ２）ｍＣＨ２ＣＨ２Ｏ（ＣＨ２ＣＨ２Ｏ）ｎＲを有し、ここでｍ＝２〜１０であり；ｎ＝１〜１８であり；Ｒが水素又は炭素数が１〜１０のアルキル基であるフルオロカーボン界面活性剤である。これらの界面活性剤はＤｕＰｏｎｔ及び３Ｍから商業的に入手可能である。インキ−受容層中の界面活性剤成分の濃度は、典型的には層の合計乾燥重量に基づいて０．１〜２重量％の範囲内、好ましくは０．４〜１．５重量％の範囲内そして最も好ましくは０．７５重量％である。
【００６０】
　インキ受容層及び／又は補助層中に別の架橋剤を導入することができる。フィルム形成性結合剤を架橋させるために機能するであろう多数の既知の架橋剤−硬膜剤としても既知−がある。硬膜剤は個別に又は組み合わせて且つ遊離の形態又は遮断された形態で用いられ得る。ホルムアルデヒド及び遊離のジアルデヒド、例えばスクシンアルデヒド及びグルタルアルデヒド、ブロックジアルデヒド、活性エステル、スルホネートエステル、活性ハロゲン化合物、イソシアナート又はブロックイソシアナート、ポリ官能基性イソシアナート、メラミン誘導体、ｓ−トリアジン及びジアジン、エポキシド、２個もしくはそれより多い活性結合を有する活性オレフィン、カルボジイミド、ジルコニウム錯体、例えばＭＥＬ　Ｃｈｅｍｉｃａｌｓの商標であるＢＡＣＯＴＥ　２０、ＺＩＲＭＥＬ　１０００又は酢酸ジルコニウム、チタン錯体、例えばＤｕＰｏｎｔからのＴＹＺＯＲ銘柄、３−位において置換されているイソオキサゾリウム塩、２−アルコキシ−Ｎ−カルボキシ−ジヒドロキノリンのエステル、Ｎ−カルバモイルピリジニウム塩、混合官能基の硬膜剤、例えばハロゲン−置換アルデヒド酸（例えばムコ塩素酸及びムコ臭素酸）、オニウム置換アクロレイン及びビニルスルホンならびにポリマー性硬膜剤、例えばジアルデヒド澱粉及びコポリ（アクロレインメタクリル酸）ならびにオキサゾリン官能基性ポリマー、例えばＥＰＯＣＲＯＳ　ＷＳ−５００及びＥＰＯＣＲＯＳ　Ｋ−１０００シリーズならびに無水マレイン酸コポリマー、例えばＧＡＮＴＲＥＺ　ＡＮ１１９を含む、本発明のために有用な非常に多くの硬膜剤が既知である。本発明の実施においては、ホウ酸が好ましい架橋剤である。
【００６１】
　インキ−受容層及び単数もしくは複数の任意の補助層は、可塑剤、例えばエチレングリコール、ジエチレングリコール、プロピレングリコール、ポリエチレングリコール、グリセロールモノメチルエーテル、グリセロールモノクロロヒドリン、エチレンカーボネート、プロピレンカーボネート、ウレアホスフェート、トリフェニルホスフェート、グリセロールモノステアレート、プロピレングリコールモノステアレート、テトラメチレンスルホン、ｎ−メチル−２−ピロリドン、ｎ−ビニル−２−ピロリドンを含むこともできる。
【００６２】
　浸漬コーティング、ナイフコーティング、押出しコーティング、スピンコーティング、スライドホッパーコーティング及びカーテンコーティングのようないずれの通常のコーティング法によっても、種々の層を支持体上にコーティングすることができる。
【００６３】
　ここで本発明を以下の実施例により例示するが、それらに制限されるものではない。
【実施例１】
【００６４】
　以下のポリマー性結合剤を用いた。
比較試料のための参照結合剤：Ｎｉｐｐｏｎ　Ｇｏｓｈｅｉ，１３−１，Ｍｕｒａｙａｍａ　２−ｃｈｏｍｅ，Ｉｋａｒａｋｉ，Ｏｓａｋａ　５６７−００５２，Ｊａｐａｎの商標であるカチオン性ポリビニルアルコールＧＯＳＨＥＦＩＭＥＲ　Ｋ２１０。Ｇｏｈｓｅｆｉｍｅｒ　Ｋ２１０は８５．５〜８８．０モル％の加水分解度及び４％水溶液の１８．０〜２２．０ｍＰａｓの粘度を有する。
本発明の試料のための結合剤：Ｕｎｉｔｉｋａ　ＬＴＤ，４−１−３　Ｋｙｕｔａｒａ−Ｍａｃｈｉ　Ｃｈｕｏ−Ｋｕ，Ｏｓａｋａ，５４１−８５６６　Ｊａｐａｎの商標であるＤ７００；これはビニルアルコール、酢酸ビニル及びジアセトンアクリルアミドモノマーを含む改質ポリビニルアルコールコモノマーである。Ｄ７００はクリーム色の顆粒の外観を有する。４％水溶液は、Ｂｒｏｏｋｆｉｅｌｄ粘度計を用いて２０℃において、２０〜３０ｍＰａ．ｓの粘度を有する。
【００６５】
　アルミナ（Ｃａｂｏｔ　Ｃｏｒｐ．により提供されるＣＡＢ−Ｏ−ＳＰＥＲＳＥ　ＰＧ００３）の４０％水溶液の３０固体重量部をホウ酸の４％水溶液の１．３重量部と一緒に、比較実施例のためのポリビニルアルコール（Ｎｉｐｐｏｎ　Ｇｏｓｈｅｉにより提供されるＧＯＳＨＥＦＩＭＥＲ　Ｋ２１０）の１０％水溶液の７．４重量部あるいは本発明の実施例のための改質ポリビニルアルコールＤ７００の１０％水溶液の６．３重量部に加えることにより、インキ記録層の形成のためのコーティング液を調製した。
【００６６】
　下塗りされたＰＥＴ支持体（１００μｍ）上にワイアバーを用いてコーティング溶液をコーティングし、３１．５ｇ／ｍ２の乾燥重量を有するインキ受容層を形成し、４０℃で乾燥した。鏡面光沢を６０ｏで測定し、コーティングのクラッキングを視覚により評価した。
【００６７】
　Ｅｐｓｏｎ　Ｓｔｙｌｕｓ　Ｐｈｏｔｏ　８７０（商標：Ｓｅｉｋｏ　Ｅｐｓｏｎ　Ｃｏｒｐ．）により、コーティングされた試料上に一次及び二次色を含有するカラーパッチを印刷した。これらのカラーパッチにより、乾燥時間及び色濃度を測定することができる。乾燥時間は、印刷された１００％シアンのパッチが指でこすり出され得ない時間に相当する。試験結果を表１に示す。
【００６８】
【表１】
2004106527.tif 000013
【００６９】
　明らかなとおり、結合剤として化合物Ｄ７００を有する、コーティングされ且つ印刷された本発明の試料は、乾燥時間及びクラッキングのような物理的性質に悪影響を与える（ｉｍｐａｒｔｉｎｇ　ｎｅｇａｔｉｖｅｌｙ）ことなく、より高い光沢及びより高い色濃度を示す。
【実施例２】
【００７０】
　以下の方法に従い、アクリル酸ブチルとジアセトンアクリルアミドの半−連続乳化共重合により、本発明に従って用いられるポリマー性結合剤を製造した。
【００７１】
　１０．８ｇのカチオン性界面活性剤セチルトリメチルアンモニウムブロミドを、窒素流を有し且つ２５０ｒｐｍで攪拌されている２リットルのジャケット付反応器中の１４１２ｇの水中に溶解した。続いて反応器を８５℃に加熱した。反応器に３７．８ｇのアクリル酸ブチル及び１６．２ｇのジアセトンアクリルアミドを加えた。エマルジョンを５分間攪拌した。続いて０．５４ｇの３０％Ｈ２Ｏ２水溶液及び０．８１グラムのアスコルビン酸の混合物の添加により反応を開始させた。ラテックスの核形成の後、２１４．２ｇのアクリル酸ブチル及び９１．８ｇのジアセトンアクリルアミドを９０分の時間間隔内に反応器中にポンプで入れた。しかしながら同時に、１１０分の時間間隔内に３．０６ｇの３０％Ｈ２Ｏ２水溶液及び０．８１ｇのアスコルビン酸の混合物を含有する開始剤溶液を反応器に入れた。
【００７２】
　すべての成分を加えたら３０分間反応を続けさせ、その後真空蒸留により６０分間、残留モノマーを除去した。反応器を室温に冷却し、続いて粗い濾紙上でラテックスを濾過した。乳化重合は８１ｎｍの平均粒度、２．３１のｐＨ、４．３ｍＰａ．ｓの粘度及び２１．０重量％の固体含有率を有するラテックスを生じた。
【００７３】
　コーティング液のための調製においてポリビニルアルコールを、アクリル酸ブチル及びジアセトンアクリルアミドモノマーを含有する上記のポリマー性結合剤の２１％水性エマルジョンの３．０部により置き換えた以外は、実施例１の比較試料の場合と同じ方法により、インキジェット記録媒体を製造した。
【００７４】
　比較実施例１におけると同じ方法で試料をコーティングし、印刷した。１〜５の等級を有する随意の尺度に従ってカラーブリードを視覚により評価し、５がカラーブリードのない最良である。結果を表２に示す。
【００７５】
【表２】
2004106527.tif 000014
【００７６】
　明らかなとおり、この実施例２で記載したコーティングされ且つ印刷された本発明の試料は、比較試料より高い光沢及びそれより低いカラーブリードを示す。
【００７７】
　本発明の好ましい態様を詳細に記述してきたが、その中で、添付の特許請求の範囲で定義した本発明の範囲から逸脱することなく、多数の修正を行い得ることがここで当該技術分野における熟練者に明らかであろう。